(57)【要約】  本発明は、ニッケル含有率の高い正極活物質を用いた電池間における開回路電圧のばらつきを抑制することを目的の一つとする。  本発明は、正極合剤を含む正極と、負極と、非水溶媒および前記非水溶媒に溶解するリチウム塩を含む非水電解質と、を具備し、  前記正極合剤が、正極活物質と、リン酸塩と、を含み、  前記正極活物質が、式（１）：ＬｉｘＮｉ１−ｙＭ１ｙＯ２（式中、０．９≦ｘ≦１．１、０≦ｙ≦０．７、Ｍ１は、Ｃｏ、Ｍｎ、Ｆｅ、Ｔｉ、Ａｌ、Ｍｇ、Ｃａ、Ｓｒ、Ｚｎ、Ｙ、Ｙｂ、Ｎｂ、Ｃｒ、Ｖ、Ｚｒ、Ｍｏ、Ｗ、Ｃｕ、Ｉｎ、ＳｎおよびＡｓからなる群より選択される少なくとも一種の元素である。）で表されるリチウム−ニッケル複合酸化物を含み、  前記非水溶媒が、式（２）：  Ｆ３Ｃ−ＣＨ２−ＣＯ−Ｏ−Ｒ１（式中、Ｒ１は、Ｃ１−３アルキル基である。）で表されるトリフルオロプロピオン酸エステルを含む非水電解質二次電池に関する。
2018123213.tif 000002
【特許請求の範囲】
【請求項１】
正極合剤を含む正極と、
負極と、
非水溶媒および前記非水溶媒に溶解するリチウム塩を含む非水電解質と、を具備し、
前記正極合剤が、正極活物質と、リン酸塩と、を含み、
前記正極活物質が、式（１）：ＬｉｘＮｉ１−ｙＭ１ｙＯ２
（式中、０．９≦ｘ≦１．１、０≦ｙ≦０．７、Ｍ１は、Ｃｏ、Ｍｎ、Ｆｅ、Ｔｉ、Ａｌ、Ｍｇ、Ｃａ、Ｓｒ、Ｚｎ、Ｙ、Ｙｂ、Ｎｂ、Ｃｒ、Ｖ、Ｚｒ、Ｍｏ、Ｗ、Ｃｕ、Ｉｎ、ＳｎおよびＡｓからなる群より選択される少なくとも一種の元素である。）
で表されるリチウム−ニッケル複合酸化物を含み、
前記非水溶媒が、式（２）：
【化１】
2018123213.tif 000010
（式中、Ｒ１は、Ｃ１−３アルキル基である。）
で表されるトリフルオロプロピオン酸エステルを含む、非水電解質二次電池。
【請求項２】
前記リン酸塩が、リン酸リチウムである、請求項１に記載の非水電解質二次電池。
【請求項３】
前記リン酸塩の比表面積Ｓ（ｍ２／ｇ）と平均粒径Ｄ（μｍ）との比：Ｓ／Ｄが、５以上である、請求項１または２に記載の非水電解質二次電池。
【請求項４】
前記正極合剤に占める前記リン酸塩の割合が、０．０１〜１０質量％である、請求項１〜３のいずれか１項に記載の非水電解質二次電池。
【請求項５】
前記非水溶媒に占める前記トリフルオロプロピオン酸エステルの割合が、１０体積％以上である、請求項１〜４のいずれか１項に記載の非水電解質二次電池。
【請求項６】
前記非水電解質が、さらに式（３）
【化２】
2018123213.tif 000011
（式中、Ｒ２は、Ｃ１−３アルキル基であり、Ｒ３は、フッ素化Ｃ１−３アルキル基である。）
で表されるカルボン酸フルオロアルキルエステルを含む、請求項１〜５のいずれか１項に記載の非水電解質二次電池。
【請求項７】
前記非水電解質が、リチウムビス(フルオロスルホニル)アミドを含む、請求項１〜６のいずれか１項に記載の非水電解質二次電池。
【請求項８】
前記正極合剤を純水に分散させたときに、水中に溶出するリチウムの量が、正極合剤の０．０１〜０．２質量％である、請求項１〜７のいずれか１項に記載の非水電解質二次電池。
【発明の詳細な説明】
【技術分野】
【０００１】
本発明は、リチウム−ニッケル複合酸化物およびリン酸塩を正極に含む非水電解質二次電池に関する。
【背景技術】
【０００２】
リチウムイオン二次電池などの非水電解質二次電池においては、高容量化を目指して、正極活物質として、ニッケル、コバルトなどの元素とリチウムとを含む複合酸化物（以下、リチウム遷移金属複合酸化物）を用いることが検討されている。このような正極活物質を用いた電池では、充電時の正極電位が高くなる。そのため、非水電解質の正極による酸化分解を抑えるために、非水電解質に高い耐酸化性が求められる。【０００３】
特許文献１には、特定の構造のフッ素化鎖状カルボン酸エステルを含有させることにより、正極と非水電解質との反応が抑制され、非水電解質の耐酸化性が向上することが教示されている。一方、このようなフッ素化鎖状カルボン酸エステルを用いた場合には、非水電解質の耐還元性が低下し、負極との反応性が増大する。そこで、特許文献１は、負極に適切な被膜を形成させて、負極と非水電解質との反応を抑制することを提案している。具体的には、フルオロエチレンカーボネートなどの被膜形成化合物を、フッ素化鎖状カルボン酸エステルと共に非水電解質に含有させることが提案されている。これにより、高い初期充放電効率および高温条件下での優れた耐久特性が得られることが開示されている。
【先行技術文献】
【特許文献】
【０００４】
【特許文献１】特開２００９−２８９４１４号公報
【発明の概要】
【０００５】
近年、電池の更なる高容量化を目的として、ニッケルの含有率の高いリチウム遷移金属複合酸化物を正極活物質として用いることが求められている。
【０００６】
正極活物質は、複数の原料を混合し、焼成することにより得られる。ニッケル含有率が高い場合には、得られる正極活物質の耐熱性が低いため、ニッケル含有率の低い場合に比べて焼成温度を低くする必要がある。その結果、生成する正極活物質に含まれるアルカリ成分の残量が多くなる傾向にある。また、正極活物質中には、原料に由来する水酸化リチウム、炭酸リチウムなどのアルカリ成分も残存している。
【０００７】
残存アルカリ成分は、非水電解質に含まれるフッ素化鎖状カルボン酸エステルと反応し、その生成物は負極に移動する。そのため、ニッケル含有率の高い正極活物質を用いると、残存アルカリ成分とフッ素化鎖状カルボン酸エステルとの反応によって生じ、負極に移動する生成物の量が増加することになる。この結果、負極では良好な被膜が形成されず、厚みの不均一な被膜が形成される。したがって、同じように作製された複数の電池間において、開回路電圧（ＯＣＶ）にばらつきが生じ、電池の品質が不安定になるという問題が生じる。
【０００８】
本発明は、ニッケル含有率の高い正極活物質を用いた電池間における開回路電圧のばらつきを抑制することを目的の一つとする。
【０００９】
本開示の非水電解質二次電池は、正極合剤を含む正極と、負極と、非水溶媒および前記非水溶媒に溶解するリチウム塩を含む非水電解質と、を具備し、前記正極合剤が、正極活物質と、リン酸塩と、を含む。前記正極活物質が、式（１）：ＬｉｘＮｉ１−ｙＭ１ｙＯ２（式中、０．９≦ｘ≦１．１、０≦ｙ≦０．７、Ｍ１は、Ｃｏ、Ｍｎ、Ｆｅ、Ｔｉ、Ａｌ、Ｍｇ、Ｃａ、Ｓｒ、Ｚｎ、Ｙ、Ｙｂ、Ｎｂ、Ｃｒ、Ｖ、Ｚｒ、Ｍｏ、Ｗ、Ｃｕ、Ｉｎ、ＳｎおよびＡｓからなる群より選択される少なくとも一種の元素である。）で表されるリチウム−ニッケル複合酸化物を含む。前記非水溶媒が、式（２）：
【００１０】
【化１】
2018123213.tif 000003
【００１１】
（式中、Ｒ１は、Ｃ１−３アルキル基である。）で表されるトリフルオロプロピオン酸エステルを含む。
【００１２】
本開示に係る非水電解質二次電池によれば、ニッケル含有率の高い正極活物質を用いたときにも、負極に良好な被膜が形成され、電池間における開回路電圧のばらつきを抑制することができる。
【図面の簡単な説明】
【００１３】
【図１】本発明の一実施形態に係る非水電解質二次電池の内部構造を断面により概略的に示す一部を分解した斜視図である。
【発明を実施するための形態】
【００１４】
本発明の実施形態に係る非水電解質二次電池は、正極合剤を含む正極と、負極と、非水電解質と、を具備する。正極合剤は、正極活物質と、リン酸塩とを含む。
【００１５】
ここで、正極活物質は、式（１）：ＬｉｘＮｉ１−ｙＭ１ｙＯ２（式中、０．９≦ｘ≦１．１、０≦ｙ≦０．７、Ｍ１は、Ｃｏ、Ｍｎ、Ｆｅ、Ｔｉ、Ａｌ、Ｍｇ、Ｃａ、Ｓｒ、Ｚｎ、Ｙ、Ｙｂ、Ｎｂ、Ｃｒ、Ｖ、Ｚｒ、Ｍｏ、Ｗ、Ｃｕ、Ｉｎ、ＳｎおよびＡｓからなる群より選択される少なくとも一種の元素である。）で表されるリチウム−ニッケル複合酸化物を含む。
【００１６】
非水電解質に含まれる非水溶媒は、式（２）：
【００１７】
【化２】
2018123213.tif 000004
【００１８】
（式中、Ｒ１は、Ｃ１−３アルキル基である。）で表されるトリフルオロプロピオン酸エステルを含む。
【００１９】
上記構成によれば、正極活物質に残存するアルカリ成分と、非水電解質に含まれるトリフルオロプロピオン酸エステルとの反応で生じるジフルオロアクリレートなどの生成物が、正極に含まれるリン酸塩と反応するため、生成物の負極への移動が抑制される。このようなリン酸塩の効果を得るためには、正極に含まれるリン酸塩として、リン酸リチウムのようなアルカリ性のリン酸塩を用いることが好ましい。
【００２０】
ジフルオロアクリレートなどの生成物の負極への移動が抑制されると、結果として、負極には均一な被膜が形成され、電池間の開回路電圧のばらつきを抑制することができる。
【００２１】
次に、本実施形態に係る非水電解質二次電池の構成要素の詳細について例示的に説明する。
【００２２】
［正極］
正極は、正極集電体と、正極集電体の表面に形成された正極合剤の層（正極活物質層）とを備える。正極合剤は、正極活物質とリン酸塩とを含む。
【００２３】
正極活物質には、式（１）：ＬｉｘＮｉ１−ｙＭ１ｙＯ２（式中、０．９≦ｘ≦１．１、０≦ｙ≦０．７、Ｍ１は、Ｃｏ、Ｍｎ、Ｆｅ、Ｔｉ、Ａｌ、Ｍｇ、Ｃａ、Ｓｒ、Ｚｎ、Ｙ、Ｙｂ、Ｎｂ、Ｃｒ、Ｖ、Ｚｒ、Ｍｏ、Ｗ、Ｃｕ、Ｉｎ、ＳｎおよびＡｓからなる群より選択される少なくとも一種の元素である。）で表されるリチウム−ニッケル複合酸化物が含まれる。
【００２４】
正極活物質に、式（１）で表されるニッケル含有率の高いリチウム−ニッケル複合酸化物（以下、リチウム−ニッケル複合酸化物（１）とも称す。）を含有させることで、高容量の電池を得ることが可能となる。
【００２５】
リチウム−ニッケル複合酸化物（１）の合成方法は、とくに限定されない。例えば、ニッケル化合物と元素Ｍ１を含む化合物とを所定のモル比で含む水溶液に、アルカリを添加し、共沈法により水酸化物（Ｎｉ１−ｙＭ１ｙ（ＯＨ２））を生成させ、得られた水酸化物を酸化物にした後、リチウム化合物と混合し、焼成することによって、リチウム−ニッケル複合酸化物（１）を合成することができる。
【００２６】
ニッケル化合物としては、ニッケルの硫酸塩、硝酸塩、水酸化物、酸化物、ハロゲン化物などが用いられる。また、元素Ｍ１の化合物としては、元素Ｍ１の硫酸塩、硝酸塩、水酸化物、酸化物、ハロゲン化物などが用いられる。リチウム化合物としては、水酸化リチウム、酸化リチウム、炭酸リチウムなどが用いられる。中でも、反応性に優れる点で、水酸化リチウムが好ましい。
【００２７】
焼成温度や焼成時間は、リチウム化合物の溶融温度より高く、リチウム−ニッケル複合酸化物（１）の耐熱温度より低い温度で行われる限り、目的とするリチウム−ニッケル複合酸化物（１）の構造やサイズにより、適宜決定すればよい。
【００２８】
焼成後に得られるリチウム−ニッケル複合酸化物（１）には、未反応のリチウム化合物や、未反応のリチウム化合物の一部と大気中の二酸化炭素とが反応することによって生成する炭酸リチウムなどのアルカリ成分が残存している。特にニッケルの含有率が高い場合、リチウム−ニッケル複合酸化物（１）の耐熱性が低下するため、焼成温度を低くしなければならず、結果として残存するアルカリ成分量は多くなる傾向にある。
【００２９】
焼成後、得られたリチウム−ニッケル複合酸化物（１）は、そのままで、あるいは水洗処理を行った後、正極活物質として用いられる。残存するアルカリ成分量が多くても、リン酸塩を混合させることにより、負極の被膜が不均一になるのを抑制することが可能である。ただし、リン酸塩による高い効果を得るためには、正極合剤を純水に分散させて十分に攪拌させたときに、水中に溶出するリチウムの量が、正極合剤の０．０１〜０．２質量％となるリチウム−ニッケル複合酸化物（１）を正極活物質として用いることが好ましい。より高いリン酸塩による効果を得るためには、リチウム−ニッケル複合酸化物（１）の水洗処理を行うことが好ましい。水洗処理により、正極合剤を純水に分散させて十分に攪拌させたときに、水中に溶出するリチウムの量が、正極合剤の０．０１〜０．０５質量％にまで低減されることが好ましい。
【００３０】
正極活物質としては、リチウム−ニッケル複合酸化物（１）を単独で用いることができるが、他の正極活物質と組み合わせて用いてもよい。他の正極活物質としては、リチウム−ニッケル複合酸化物（１）以外のリチウム−ニッケル複合酸化物、リチウム−コバルト複合酸化物、リチウム−マンガン複合酸化物などが挙げられる。他の正極活物質と組み合わせる場合でも、高容量の電池を得るには、リチウム−ニッケル複合酸化物（１）の含有量を、正極活物質全体の５０質量％以上とすることが好ましい。
【００３１】
正極活物質に残存するアルカリ成分は、非水電解質に含まれる式（２）：
【００３２】
【化３】
2018123213.tif 000005
【００３３】
（式中、Ｒ１は、Ｃ１−３アルキル基である。）で表されるトリフルオロプロピオン酸エステル（以下、トリフルオロプロピオン酸エステル（２）とも称す。）と反応し、ジフルオロアクリレートなどの生成物を生じる。正極合剤に含まれるリン酸塩は、このような生成物と反応し得るリン酸塩であればよい。このようなリン酸塩を正極合剤に含ませることにより、上記反応生成物の負極への移動を抑えることができる。その結果、負極には均一な被膜が形成され、電池間の開回路電圧のばらつきを抑制することができる。
【００３４】
リン酸塩としては、アルカリ性のリン酸塩が好ましく、例えば、リン酸リチウム（Ｌｉ３ＰＯ４）、リン酸ナトリウム、リン酸カリウムなどを用いることができる。ジフルオロアクリレートなどの生成物との反応性が高い点で、特にリン酸リチウムを用いることが好ましい。
【００３５】
本発明で用いられるリン酸塩の平均粒径Ｄ（μｍ）および比表面積Ｓ（ｍ２／ｇ）は、特に限定されない。正極活物質に残存するアルカリ成分と、非水電解質に含まれるトリフルオロプロピオン酸エステル（２）との反応生成物との十分な反応性が得られる点で、平均粒径Ｄ（μｍ）は小さく、比表面積Ｓ（ｍ２／ｇ）は大きいことが好ましく、特に比表面積Ｓ（ｍ２／ｇ）と平均粒径Ｄ（μｍ）との比：Ｓ／Ｄが、５以上であることが好ましく、２５〜１００であることが、より好ましい。
【００３６】
リン酸塩の平均粒径Ｄ（μｍ）は、例えば、レーザ回折式粒子径分布測定装置によって測定されるメジアン径（Ｄ５０）である。また、リン酸塩の比表面積Ｓ（ｍ２／ｇ）は、例えば、気体吸着法によって測定されるＢＥＴ比表面積である。
【００３７】
正極合剤に占めるリン酸塩の量は、０．０１〜１０質量％であることが好ましく、０．１〜１質量％であることがより好ましい。リン酸塩の量が少なくなると、正極活物質に残存するアルカリ成分と非水電解質に含まれるトリフルオロプロピオン酸エステル（２）との反応生成物とリン酸塩との反応による改善効果が十分に得られない場合がある。他方、リン酸塩の量が多すぎると、放電容量が低下する。
【００３８】
正極合剤は、正極活物質とリン酸塩以外に、結着剤を含んでもよい。
【００３９】
結着剤としては、ポリテトラフルオロエチレン、ポリフッ化ビニリデンなどのフッ素樹脂；ポリエチレン、ポリプロピレンなどのポリオレフィン樹脂；アラミドなどのポリアミド樹脂；ポリイミド、ポリアミドイミドなどのポリイミド樹脂；スチレンブタジエンゴム、アクリルゴムなどのゴム状材料などが挙げられる。結着剤は、一種を単独で、または二種以上を組み合わせて用いることができる。結着剤の量は、正極活物質１００質量部に対して、例えば、０．１〜１０質量部である。
【００４０】
正極合剤には、必要により導電材、さらには増粘剤が含まれてもよい。
【００４１】
導電材としては、例えば、カーボンブラック、黒鉛、炭素繊維、フッ化カーボンなどが挙げられる。導電材は、一種を単独で、または二種以上組み合わせて用いられる。導電材の量は、例えば、正極活物質１００質量部に対して０．１〜１０質量部である。
【００４２】
増粘剤としては、例えば、カルボキシメチルセルロース（ＣＭＣ）、ＣＭＣのナトリウム塩などのセルロース誘導体、ポリエチレングリコール、エチレンオキサイド−プロピレンオキサイド共重合体などのポリＣ２−４アルキレングリコール、ポリビニルアルコール、可溶化変性ゴムなどが挙げられる。増粘剤は、一種を単独で、または二種以上組み合わせて用いることができる。増粘剤の量は、特に制限されず、例えば、正極活物質１００質量部に対して０．０１〜１０質量部である。
【００４３】
正極集電体としては、金属箔の他、パンチングシート、エキスパンドメタルなどの多孔性基板などが挙げられる。正極集電体の材質としては、ステンレス鋼、チタン、アルミニウム、アルミニウム合金などが例示できる。
【００４４】
正極活物質層は、正極集電体の片面に形成されてもよく、両面に形成されてもよい。正極は、正極合剤を分散媒と混合して正極ペーストを調製し、正極集電体の表面に塗布し、乾燥することにより形成される。分散媒としては、特に制限されないが、例えば、水、エタノールなどのアルコール、テトラヒドロフランなどのエーテル、ジメチルホルムアミドなどのアミド、Ｎ−メチル−２−ピロリドン（ＮＭＰ）、またはこれらの混合溶媒などが挙げられる。
【００４５】
正極ペーストは、慣用の混合機または混練機などを用いる方法により調製され、慣用の塗布方法により正極集電体の表面に塗布される。正極集電体の表面に形成され、乾燥された正極合剤の塗膜は、通常、厚み方向に圧縮されて、正極活物質層が形成される。
【００４６】
［負極］
負極は、負極集電体と、負極集電体に付着した負極活物質層とを備える。負極集電体としては、正極集電体で例示したものが用いられる。負極集電体の材質としては、例えば、ステンレス鋼、ニッケル、銅、銅合金、アルミニウム、アルミニウム合金などが例示できる。
【００４７】
負極活物質層は、必須成分として負極活物質を含み、任意成分として、結着剤、導電材および／または増粘剤を含む。負極活物質層は、負極集電体の片面に形成されてもよく、両面に形成されてもよい。
【００４８】
負極は、負極活物質および結着剤、必要により導電材および／または増粘剤を含む負極合剤層でもよく、負極活物質の堆積膜であってもよい。
【００４９】
負極合剤層を含む負極は、正極の作製方法に準じて作製できる。活物質以外の成分は、正極の作製に用いられる成分と同様である。負極活物質１００質量部に対する各成分の量は、正極について記載した正極活物質１００質量部に対する量から選択できる。結着剤の量は、負極活物質１００質量部に対して、例えば、０．１〜１０質量部である。導電材の量は、例えば、負極活物質１００質量部に対して０．０１〜５質量部である。増粘剤の量は、例えば、負極活物質１００質量部に対して０．０１〜１０質量部である。
【００５０】
負極活物質としては、炭素材料、ケイ素、ケイ素酸化物などのケイ素化合物、スズ、アルミニウム、亜鉛およびマグネシウムから選ばれる少なくとも一種を含むリチウム合金などが例示できる。炭素材料としては、例えば、黒鉛（天然黒鉛、人造黒鉛など）、非晶質炭素などが挙げられる。
【００５１】
堆積膜は、負極活物質を、真空蒸着法などの気相法により、負極集電体の表面に堆積させることにより形成できる。この場合、負極活物質としては、例えば、上記したケイ素、ケイ素化合物、リチウム合金などが利用できる。
【００５２】
［非水電解質］
非水電解質は、非水溶媒と非水溶媒に溶解するリチウム塩を含む。非水溶媒として、下記式（２）：
【００５３】
【化４】
2018123213.tif 000006
【００５４】
（式中、Ｒ１は、Ｃ１−３アルキル基である。）で表されるトリフルオロプロピオン酸エステルが用いられる。
【００５５】
式（２）で表されるトリフルオロプロピオン酸エステル（２）は、高い耐酸化性を有する。式（２）において、Ｒ１で表されるＣ１−３アルキル基としては、例えば、メチル基、エチル基、ｎ−プロピル基、ｉ−プロピル基が挙げられる。これらのうち、メチル基またはエチル基が好ましい。トリフルオロプロピオン酸エステル（２）の中でも、特に、Ｒ１がメチル基である３，３，３−トリフルオロプロピオン酸メチル（ＦＭＰ）は、低粘度で高い耐酸化性を示す。そのため、非水溶媒として、ＦＭＰを含むトリフルオロプロピオン酸エステル（２）を用いることが好ましい。トリフルオロプロピオン酸エステル（２）中のＦＭＰの比率は、例えば、５０質量％以上であり、８０質量％以上であることが好ましく、ＦＭＰのみを用いてもよい。非水電解質は、一種のトリフルオロプロピオン酸エステル（２）を含んでもよく、異なるＲ１を有する二種以上のトリフルオロプロピオン酸エステル（２）を含んでもよい。
【００５６】
トリフルオロプロピオン酸エステル（２）は、耐酸化性に優れる一方で、耐アルカリ性に劣る。非水電解質二次電池では、初期充電時に正極活物質粒子が膨張して割れが生じ、粒子内部に非水電解質が浸透する。そのため、通常、トリフルオロプロピオン酸エステル（２）を含む非水電解質を用いると、正極活物質の粒子の内部に残存するアルカリ成分と、トリフルオロプロピオン酸エステル（２）との反応により生成するジフルオロアクリレートなどの反応生成物が負極に移動し、負極の被膜が不均一化する。その結果、得られる電池間の開回路電圧にばらつきが生じ、電池の品質が不安定になる。
【００５７】
しかし、正極にリン酸塩を含有させると、ジフルオロアクリレートなどの反応生成物とリン酸塩とが反応するため、反応生成物が負極に移動するのを抑制することができる。リン酸塩を含んだ正極にトリフルオロプロピオン酸エステル（２）を含まない通常の非水電解質を用いた場合には、正極表面に配置されたアルカリ性のリン酸塩上で非水溶媒が分解されるが、ジフルオロアクリレートなどの重合性の高い反応生成物が生成しない。そのため、反応生成物が負極に移動することで、負極の被膜が不均一化される。
【００５８】
非水溶媒に占めるトリフルオロプロピオン酸エステル（２）の量は、１０体積％以上であることが好ましく、２０体積％以上であることがより好ましく、３０体積％以上であることが特に好ましい。トリフルオロプロピオン酸エステル（２）の量がこのような範囲であることで、非水電解質の耐酸化性がさらに向上する。
【００５９】
非水電解質は、リチウム塩を溶質として含む。リチウム塩としては、６フッ化リン酸リチウム（ＬｉＰＦ６）、リチウムビス（フルオロスルホニル）アミド（ＬｉＦＳＡ）、過塩素酸リチウム（ＬｉＣｌＯ４）、４フッ化ホウ酸リチウム（ＬｉＢＦ４）、ＬｉＡｌＣｌ４、ＬｉＳｂＦ６、ＬｉＳＣＮ、ＬｉＣＦ３ＳＯ３、ＬｉＣＦ３ＣＯ２、ＬｉＡｓＦ６、ＬｉＮ（ＣＦ３ＳＯ２）２、ＬｉＢ１０Ｃｌ１０、低級脂肪族カルボン酸リチウム、ＬｉＣｌ、ＬｉＢｒ、ＬｉＩ、４塩化ホウ酸リチウム、４フェニルホウ酸リチウム、リチウムイミド塩などを用いることができる。リチウム塩は、一種を単独で用いてもよく、二種以上を組み合わせて用いてもよい。特にＬｉＦＳＡを用いた非水電解質では、正極で酸化分解されたＬｉＦＳＡの分解物と、トリフルオロプロピオン酸エステル（２）の反応生成物であるジフルオロアクリレートとが反応し、分子量が大きくなることで、正極に含まれるリン酸塩上で固定化されやすくなる。そのため、負極への反応生成物の移動をより効果的に抑えることができる。非水電解質中のリチウム塩の濃度は、特に限定されないが、０．２〜２ｍｏｌ／Ｌが好ましく、０．５〜１．５ｍｏｌ／Ｌがより好ましい。
【００６０】
非水電解質は、さらに、下記式（３）：
【００６１】
【化５】
2018123213.tif 000007
【００６２】
（式中、Ｒ２は、Ｃ１−３アルキル基であり、Ｒ３は、フッ素化Ｃ１−３アルキル基である。）で表されるカルボン酸フルオロアルキルエステルを含むことが好ましい。
【００６３】
式（３）で表されるカルボン酸フルオロアルキルエステル（３）（以下、カルボン酸フルオロアルキルエステル（３）とも称す。）が含まれることにより、非水電解質の粘度は低減する。そのため、電池作製時の注液性を改善することができる。
【００６４】
カルボン酸フルオロアルキルエステル（３）も、トリフルオロプロピオン酸エステル（２）と同様に、正極の残存アルカリ成分と反応するため、負極に移動する反応生成物の量は増加する。しかし、反応生成物が正極に含まれるリン酸塩と反応することで、負極への反応生成物の移動をより効果的に抑えることができる。
【００６５】
カルボン酸フルオロアルキルエステル（３）において、Ｒ２で表されるＣ１−３アルキル基およびＲ３で表されるフッ素化Ｃ１−３アルキル基のＣ１−３アルキル基部分としては、例えば、メチル基、エチル基、ｎ−プロピル基、ｉ−プロピル基が挙げられる。Ｒ３におけるフッ素原子の個数は、Ｃ１−３アルキル基の炭素数に応じて選択でき、１〜５個が好ましく、１〜３個がさらに好ましい。Ｒ２としては、メチル基またはエチル基が好ましく、粘度を下げる観点から、メチル基が好ましい。Ｒ３としては、トリフルオロメチル基、２，２，２−トリフルオロエチル基などが好ましく、特に入手が容易な２，２，２−トリフルオロエタノールから誘導できる２，２，２−トリフルオロエチル基が好ましい。
【００６６】
カルボン酸フルオロアルキルエステル（３）のなかでも、酢酸２，２，２−トリフルオロエチル（ＦＥＡ）が好ましい。そのため、少なくともＦＥＡを含むカルボン酸フルオロアルキルエステル（３）を用いることが好ましい。
【００６７】
非水電解質に占めるカルボン酸フルオロアルキルエステル（３）の量は、例えば、１〜６０質量％であり、１０〜５０質量％が好ましく、１５〜４５質量％であることがさらに好ましい。カルボン酸フルオロアルキルエステル（３）が上記の範囲であると、非水電解質の粘度は低減し、電池作製時の注液性を改善することができる。また、ジフルオロアクリレートなどのトリフルオロプロピオン酸エステル（２）の反応生成物の負極への移動を抑えることができる。
【００６８】
非水電解質は、トリフルオロプロピオン酸エステル（２）およびカルボン酸フルオロアルキルエステル（３）とは異なるフッ素含有非水溶媒を含んでもよい。このようなフッ素含有非水溶媒としては、例えば、フッ素化環状カーボネートが挙げられる。フッ素化環状カーボネートとしては、フルオロエチレンカーボネート（ＦＥＣ）、フルオロプロピレンカーボネートなどが挙げられる。
【００６９】
一般に、非水電解質がフッ素系の非水溶媒や添加剤を多く含むと、粘度が高くなりやすく、イオン伝導性が低下しやすくなる。誘電率の高いフッ素化環状カーボネートを用いることで、キャリアイオンの解離が促進され、非水電解質のイオン伝導性を高めることができる。また、フッ素化環状カーボネートを用いることで、負極の表面に適度な被膜が形成され、抵抗が過度に高くなるのを抑制する。非水電解質に占めるフッ素化環状カーボネートの量は、例えば、１〜３０質量％であり、２〜２５質量％であることが好ましく、５〜２０質量％であることがさらに好ましい。
【００７０】
非水電解質は、さらにフッ素原子を含まない他の非水溶媒を含んでもよい。フッ素原子を含まない非水溶媒としては、例えば、環状カーボネート、鎖状カーボネート、鎖状エステル、ラクトンなどが挙げられる。これらの他の非水溶媒は、一種を単独で用いてもよく、二種以上を組み合わせて用いてもよい。なかでも、非水電解質の高いイオン伝導性が得られる観点からは、環状カーボネートが好ましく、凝固点が低い点で、特にプロピレンカーボネート（ＰＣ）が好ましい。非水電解質に占めるこのようなフッ素原子を含まない他の非水溶媒の量は、例えば、１〜３０質量％から選択でき、２〜２０質量％であってもよい。
【００７１】
特に、ＰＣとフッ素化環状カーボネートとを組み合わせると、充放電を繰り返して、フッ素化環状カーボネートが減少した場合でも、非水電解質の高いイオン伝導性を維持することができる。
【００７２】
電池の充放電特性を改良する目的で、非水電解質には、添加剤を加えてもよい。このような添加剤としては、例えば、ビニレンカーボネート（ＶＣ）、ビニルエチレンカーボネート、シクロヘキシルベンゼン、フルオロベンゼンなどが挙げられる。非水電解質に占める添加剤の量は、例えば、０．０１〜１５質量％であり、０．０５〜１０質量％であってもよい。
【００７３】
（セパレータ）
正極と負極との間に介在するセパレータとしては、樹脂を含む多孔膜（多孔性フィルム）または不織布などが例示できる。セパレータを構成する樹脂としては、例えば、ポリエチレン、ポリプロピレン、エチレン−プロピレン共重合体などのポリオレフィン樹脂が挙げられる。多孔性フィルムは、必要により、無機粒子を含有してもよい。セパレータの厚みは、例えば、５〜１００μｍである。
【００７４】
［非水電解質二次電池］
本発明に係る非水電解質二次電池は、上記の正極、負極、非水電解質およびセパレータを備える。
【００７５】
図１は、本発明の非水電解質二次電池の内部構造を断面により概略的に示す一部を分解した斜視図である。非水電解質二次電池は、負極端子を兼ねる有底円筒型の電池ケース４と、電池ケース４内に収容された電極群および図示しない非水電解質とを含む。電極群では、負極１と、正極２と、これらの間に介在するセパレータ３とが、渦巻き状に巻回されている。電池ケース４の開口部には、絶縁ガスケット８を介して、正極端子５および安全弁６を備える封口板７が配置され、電池ケース４の開口端部が内側にかしめられることにより、非水電解質二次電池が密閉されている。封口板７は、正極集電板９を介して、正極２と電気的に接続されている。
【００７６】
このような非水電解質二次電池は、電極群を、電池ケース４内に収容し、非水電解質を注液した後、電池ケース４の開口部に絶縁ガスケット８を介して封口板７を配置し、電池ケース４の開口端部をかしめて、封口することにより得ることができる。このとき、電極群の負極１は、最外周において電池ケース４と接触しており、ケース４と電気的に接続されている。また、電極群の正極２と、封口板７とは、正極集電板９を介して電気的に接続されている。
【００７７】
非水電解質二次電池の形状は、特に制限されず、円筒型、扁平型、コイン型、角型などであってもよい。
【００７８】
非水電解質二次電池は、電池の形状などに応じて、慣用の方法により製造できる。円筒型電池または角型電池では、例えば、正極２と、負極１と、正極２および負極１を隔離するセパレータ３とを捲回して電極群を形成し、電極群および非水電解質を電池ケース４に収容することにより製造できる。
【００７９】
電極群は、捲回したものに限らず、積層したもの、またはつづら折りにしたものであってもよい。電極群の形状は、電池または電池ケース４の形状に応じて、円筒型や捲回軸に垂直な端面が長円形である扁平形状であってもよい。
【００８０】
電池ケース４は、ラミネートフィルム製であってもよく、金属製であってもよい。金属製の電池ケース４の材料としては、アルミニウム、アルミニウム合金（マンガン、銅等などの金属を微量含有する合金など）、鋼鈑などが使用できる。
【００８１】
［実施例］
以下、本発明を実施例および比較例に基づいて具体的に説明するが、本発明は以下の実施例に限定されるものではない。
【００８２】
［実施例１］
下記の手順で非水電解質二次電池を作製した。
【００８３】
（１）正極の作製
正極活物質としては、ＬｉＮｉ０．８２Ｃｏ０．１５Ａｌ０．０３Ｏ２で表されるリチウム−ニッケル複合酸化物（ＮＣＡ）を、水洗した後、使用した。
【００８４】
上記正極活物質、アセチレンブラック（導電材）およびポリフッ化ビニリデン（結着剤）を、質量比で１００：１：０．９となるように混合し、Ｌｉ3ＰＯ４（リン酸塩）とＮＭＰを適量加えて、正極ペーストを調製した。用いたＬｉ3ＰＯ４の比表面積Ｓ（ｍ２／ｇ）と平均粒径Ｄ（μｍ）との比：Ｓ／Ｄは５０であった。正極合剤に占めるＬｉ3ＰＯ４の含有量は０．５質量％とした。正極合剤を水洗したときに水中に溶出するリチウム量は、正極合剤の０．０３質量％であった。
【００８５】
正極ペーストを、アルミニウム箔（正極集電体）の両面に塗布した。塗膜を乾燥した後、圧延ローラを用いて圧延することにより、正極集電体の両面に正極活物質層が形成された正極を作製した。
【００８６】
（２）負極の作製
人造黒鉛（負極活物質）、ＣＭＣのナトリウム塩（増粘剤）およびスチレン−ブタジエンゴム（結着剤）を、１００：１：１の質量比で水溶液中において混合することにより、負極ペーストを調製した。得られた負極ペーストを銅箔（負極集電体）の両面に塗布した。塗膜を乾燥させた後、圧延ローラを用いて圧延することにより、負極集電体の両面に負極活物質層が形成された負極を作製した。
【００８７】
（３）非水電解質の調製
ＦＭＰおよびＦＥＣを、８５：１５の体積比で混合した混合溶媒に、１．０Ｍの濃度でＬｉＰＦ６を溶解させることにより、非水電解質を調製した。
【００８８】
（４）非水電解質二次電池の組み立て
上記で得られた正極および負極を、セパレータを介して巻回することにより巻回型の電極群を作製した。セパレータとしては、ポリエチレン製の多孔性フィルムを用いた。電極群を、電池ケースに収容し、非水電解質を注液した。次いで、電池ケースの開口部を、ガスケットを介して封口板にかしめることにより、円筒型の非水電解質二次電池を１０個作製した。なお、正極は正極リードを介して封口板に溶接し、負極は負極リードを介して電池ケースの底部に溶接した。
【００８９】
［実施例２］
リン酸リチウムの比表面積Ｓ（ｍ２／ｇ）と平均粒径Ｄ（μｍ）との比：Ｓ／Ｄを１とした以外は実施例１と同様にして、非水電解質二次電池を組み立てた。
【００９０】
［実施例３］
非水電解質を、ＦＭＰおよびＦＥＣを、８５：１５の体積比で混合した混合溶媒に、０．８Ｍの濃度でＬｉＰＦ６を、０．２Ｍの濃度でＬｉＦＳＡを溶解させることにより調製したこと以外は実施例１と同様にして、非水電解質二次電池を組み立てた。
【００９１】
［実施例４］
非水電解質を、ＦＭＰ、ＦＥＡおよびＦＥＣを、４５：４０：１５の体積比で混合した混合溶媒に、１．０Ｍの濃度でＬｉＰＦ６を溶解させることにより調製したこと以外は実施例１と同様にして、非水電解質二次電池を組み立てた。
【００９２】
［実施例５］
水洗工程を省略したＮＣＡを正極活物質として用いた以外は実施例１と同様にして、非水電解質二次電池を組み立てた。
【００９３】
なお、正極合剤を水洗したときに水中に溶出するリチウム量は、正極合剤の０．１１質量％であった。
【００９４】
［比較例１］
正極合剤にリン酸リチウムを添加しないこと以外は実施例１と同様にして、非水電解質二次電池を組み立てた。
【００９５】
［比較例２］
非水電解質を調製する際に、混合溶媒として、エチルメチルカーボネート（ＥＭＣ）およびエチレンカーボネート（ＥＣ）を、８５：１５の体積比で混合した混合溶媒を用いた。それ以外は実施例１と同様にして、非水電解質二次電池を組み立てた。
【００９６】
［比較例３］
非水電解質を調製する際に、混合溶媒として、ＥＭＣおよびＥＣを、８５：１５の体積比で混合した混合溶媒を用いた。それ以外は実施例２と同様にして、非水電解質二次電池を組み立てた。
【００９７】
［比較例４］
非水電解質を調製する際に、混合溶媒として、ＥＭＣおよびＥＣを、８５：１５の体積比で混合した混合溶媒を用いた。それ以外は比較例１と同様にして、非水電解質二次電池を組み立てた。
【００９８】
[比較例５]
正極合剤にリン酸リチウムを添加しないこと以外は実施例３と同様にして、非水電解質二次電池を組み立てた。
【００９９】
[比較例６]
正極合剤にリン酸リチウムを添加しないこと以外は実施例４と同様にして、非水電解質二次電池を組み立てた。
【０１００】
[比較例７]
正極合剤にリン酸リチウムを添加しないこと以外は実施例５と同様にして、非水電解質二次電池を組み立てた。
【０１０１】
［比較例８〜１３］
正極活物質として、ＬｉＣｏＯ２（ＬＣＯ）を用いた以外は、実施例１〜２および比較例１〜４と同様にして、非水電解質二次電池を組み立てた。
【０１０２】
（５）評価
実施例１〜５および比較例１〜１３で作製した電池について、初期放電容量、仕上げ後の開回路電圧（ＯＣＶ）のばらつき、高温サイクル特性を測定した。
【０１０３】
（ａ）初期放電容量
作製した電池を、０．２Ｉｔ（６５０ｍＡ）で、電圧が４．２Ｖになるまで定電流充電を行った。次に、電圧４．２Ｖの定電圧で電流が０．０２Ｉｔ（６５ｍＡ）になるまで充電し、その後、０．２Ｉｔ（６５０ｍＡ）で、電圧が３．０Ｖになるまで定電流で放電したときの容量を正極活物質の質量で除算した値を初期放電容量とした。
【０１０４】
比較例１で作製された１０個の電池の初期放電容量の平均値を１００として、各実施例および比較例で作製された１０個の電池の初期放電容量の平均値を求めた。結果を表１および表２に示す。
【０１０５】
（ｂ）開回路電圧（ＯＣＶ）のばらつき
各実施例および比較例で作製された１０個の電池について、それぞれの開回路電圧を測定して、ばらつきを求めた。ここでは、初期放電容量を測定後、２０分経過したときの開回路電圧を測定した。ばらつきは１０個の電池の標準偏差として算出した。
【０１０６】
比較例１で作製した電池の開回路電圧のばらつきを１００として、各実施例および比較例で作製した電池の開回路電圧のばらつきを求めた。結果を表１および表２に示す。
【０１０７】
（ｃ）高温サイクル特性
上記（ａ）の充放電を、４５℃で６００回繰り返した。６００サイクル後の容量維持率を、以下の式から求めた。
【０１０８】
容量維持率（％）
＝（６００サイクル後の放電容量／１サイクル目の放電容量）×１００
各実施例および比較例で作製された１０個の電池の容量維持率の平均値を表１および表２に示す。
【０１０９】
【表１】
2018123213.tif 000008
【０１１０】
【表２】
2018123213.tif 000009
【０１１１】
表１および表２に示すように、正極活物質としてニッケルを含むＮＣＡを用いる場合（実施例１〜５および比較例１〜７）、ニッケルを含まないＬＣＯを用いる場合（比較例８〜１３）と比較して、作製される電池は高い初期放電容量を有する。その一方で、ＮＣＡを用いる場合には、ＬＣＯを用いる場合と比較してＯＣＶのばらつきが大きくなる。
【０１１２】
しかし、正極にリン酸リチウムを添加し、かつ非水電解質中にＦＭＰを含む実施例１および実施例２では、リン酸リチウムを添加しない比較例１と比較して、ＯＣＶのばらつきが抑制されることがわかる。同様の結果は、実施例３〜５と比較例５〜７との比較からも確認することができた。これは、正極活物質中の残存アルカリ成分とＦＭＰとの反応生成物の負極への移動が、リン酸リチウムによって抑制され、負極の被膜が均一化したためと考えられる。比較例２〜４の結果より、このようなリン酸リチウムの添加による効果は、非水電解質中にＦＭＰを含まない場合には得られないことがわかる。
【０１１３】
未水洗の正極活物質を用いた実施例５においても、リン酸リチウムを添加しない比較例７と比較して、ＯＣＶのばらつきが抑制されていた。このように、正極に残存するリチウム量が多い場合にも、リン酸リチウムの添加による効果を得ることができる。また、実施例１〜５の電池は、４５℃で６００回充放電を繰り返した後でも容量維持率が高く、優れた高温サイクル性を示すことが確認できた。
【産業上の利用可能性】
【０１１４】
本発明に係る非水電解質二次電池によれば、ニッケル含有率の高い正極活物質を用いたときにも、負極に良好な被膜が形成され、電池間の開回路電圧のばらつきを抑制することができる。さらに、本発明の非水電解質二次電池は、高い初期放電容量と高温サイクル特性を有する。よって、携帯電話、パソコン、デジタルスチルカメラ、ゲーム機器、携帯オーディオ機器、電気自動車などに使用される二次電池として有用である。
【符号の説明】
【０１１５】
１：負極
２：正極
３：セパレータ
４：電池ケース
５：正極端子
６：安全弁
７：封口板
８：絶縁ガスケット
９：正極集電板
【図１】
2018123213.tif 000012
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
正極合剤を含む正極と、
負極と、
非水溶媒および前記非水溶媒に溶解するリチウム塩を含む非水電解質と、を具備し、
前記正極合剤が、正極活物質と、リン酸塩と、を含み、
前記正極活物質が、式（１）：ＬｉxＮｉ1-yＭ１yＯ2
（式中、０．９≦ｘ≦１．１、０≦ｙ≦０．７、Ｍ１は、Ｃｏ、Ｍｎ、Ｆｅ、Ｔｉ、Ａｌ、Ｍｇ、Ｃａ、Ｓｒ、Ｚｎ、Ｙ、Ｙｂ、Ｎｂ、Ｃｒ、Ｖ、Ｚｒ、Ｍｏ、Ｗ、Ｃｕ、Ｉｎ、ＳｎおよびＡｓからなる群より選択される少なくとも一種の元素である。）
で表されるリチウム−ニッケル複合酸化物を含み、
前記非水溶媒が、式（２）：
【化１】
2018123213.tif 000013
（式中、Ｒ1は、Ｃ1-3アルキル基である。）
で表されるトリフルオロプロピオン酸エステルを含み、
前記リン酸塩の比表面積Ｓ（ｍ2／ｇ）と平均粒径Ｄ（μｍ）との比：Ｓ／Ｄが、５以上である、非水電解質二次電池。
【請求項２】
前記リン酸塩が、リン酸リチウムである、請求項１に記載の非水電解質二次電池。
【請求項３】
前記正極合剤に占める前記リン酸塩の割合が、０．０１〜１０質量％である、請求項１または２に記載の非水電解質二次電池。
【請求項４】
前記非水溶媒に占める前記トリフルオロプロピオン酸エステルの割合が、１０体積％以上である、請求項１〜３のいずれか１項に記載の非水電解質二次電池。
【請求項５】
前記非水電解質が、さらに式（３）
【化２】
2018123213.tif 000014
（式中、Ｒ2は、Ｃ1-3アルキル基であり、Ｒ3は、フッ素化Ｃ1-3アルキル基である。）
で表されるカルボン酸フルオロアルキルエステルを含む、請求項１〜４のいずれか１項に記載の非水電解質二次電池。
【請求項６】
前記非水電解質が、リチウムビス(フルオロスルホニル)アミドを含む、請求項１〜５のいずれか１項に記載の非水電解質二次電池。
【請求項７】
前記正極合剤を純水に分散させたときに、水中に溶出するリチウムの量が、正極合剤の０．０１〜０．２質量％である、請求項１〜６のいずれか１項に記載の非水電解質二次電池。
【国際調査報告】
2018123213.tif 000015
2018123213.tif 000016
2018123213.tif 000017
2018123213.tif 000018